【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
一般式（１）で示される化合物を含むビスフェノール成分および芳香族ジカルボン酸成分をモノマー成分として含有し、下記式（Ａ）を満足するポリアリレート樹脂を含有する、塗料：
０．７５≦ηＢ／ηＡ≦０．９5  （Ａ）
（ηＡは溶媒としてテトラクロロエタンを用い、濃度１ｇ／ｄＬ、温度２５℃で測定したときのインヘレント粘度を表し、ηＢは溶媒としてフェノール／テトラクロロエタン／酢酸ナトリウムの質量比が６／４／０．００６の混合液を用い、濃度１ｇ／ｄＬ、温度２５℃で測定したときのインヘレント粘度を表す）；
【化１】
2016028157.tif 000001
（一般式（１）において、Ｒ１およびＲ２はそれぞれ独立して、アルキル基を表す）。
【請求項２】
前記ポリアリレート樹脂が、水分を１質量％含有するＮ−メチルピロリドンに濃度５０ｇ／Ｌで溶解させ、８０℃、３時間加熱処理した後の酸価が４０当量／トン以下である請求項１に記載の塗料。
【請求項３】
一般式（１）で示される化合物を含むビスフェノール成分および芳香族ジカルボン酸成分をモノマー成分として含有し、下記式（Ａ）を満足するポリアリレート樹脂を含有する、コーティング剤：
０．７５≦ηＢ／ηＡ≦０．９5  （Ａ）
（ηＡは溶媒としてテトラクロロエタンを用い、濃度１ｇ／ｄＬ、温度２５℃で測定したときのインヘレント粘度を表し、ηＢは溶媒としてフェノール／テトラクロロエタン／酢酸ナトリウムの質量比が６／４／０．００６の混合液を用い、濃度１ｇ／ｄＬ、温度２５℃で測定したときのインヘレント粘度を表す）；
【化２】
2016028157.tif 000002
（一般式（１）において、Ｒ１およびＲ２はそれぞれ独立して、アルキル基を表す）。
【請求項４】
前記ポリアリレート樹脂が、水分を１質量％含有するＮ−メチルピロリドンに濃度５０ｇ／Ｌで溶解させ、８０℃、３時間加熱処理した後の酸価が４０当量／トン以下である請求項３に記載のコーティング剤。
【請求項５】
一般式（１）で示される化合物を含むビスフェノール成分および芳香族ジカルボン酸成分をモノマー成分として含有し、下記式（Ａ）を満足するポリアリレート樹脂を含有する、接着剤：
０．７５≦ηＢ／ηＡ≦０．９5  （Ａ）
（ηＡは溶媒としてテトラクロロエタンを用い、濃度１ｇ／ｄＬ、温度２５℃で測定したときのインヘレント粘度を表し、ηＢは溶媒としてフェノール／テトラクロロエタン／酢酸ナトリウムの質量比が６／４／０．００６の混合液を用い、濃度１ｇ／ｄＬ、温度２５℃で測定したときのインヘレント粘度を表す）；
【化３】
2016028157.tif 000003
（一般式（１）において、Ｒ１およびＲ２はそれぞれ独立して、アルキル基を表す）。
【請求項６】
前記ポリアリレート樹脂が、水分を１質量％含有するＮ−メチルピロリドンに濃度５０ｇ／Ｌで溶解させ、８０℃、３時間加熱処理した後の酸価が４０当量／トン以下である請求項５に記載の接着剤。
【請求項７】
一般式（１）で示される化合物を含むビスフェノール成分および芳香族ジカルボン酸成分をモノマー成分として含有し、下記式（Ａ）を満足するポリアリレート樹脂を含有する、塗料用バインダー：
０．７５≦ηＢ／ηＡ≦０．９5  （Ａ）
（ηＡは溶媒としてテトラクロロエタンを用い、濃度１ｇ／ｄＬ、温度２５℃で測定したときのインヘレント粘度を表し、ηＢは溶媒としてフェノール／テトラクロロエタン／酢酸ナトリウムの質量比が６／４／０．００６の混合液を用い、濃度１ｇ／ｄＬ、温度２５℃で測定したときのインヘレント粘度を表す）；
【化４】
2016028157.tif 000004
（一般式（１）において、Ｒ１およびＲ２はそれぞれ独立して、アルキル基を表す）。
【請求項８】
前記ポリアリレート樹脂が、水分を１質量％含有するＮ−メチルピロリドンに濃度５０ｇ／Ｌで溶解させ、８０℃、３時間加熱処理した後の酸価が４０当量／トン以下である請求項７に記載の塗料用バインダー。
【請求項９】
一般式（１）で示される化合物を含むビスフェノール成分および芳香族ジカルボン酸成分をモノマー成分として含有し、下記式（Ａ）を満足するポリアリレート樹脂を含有する、コーティング剤用バインダー
０．７５≦ηＢ／ηＡ≦０．９5  （Ａ）
（ηＡは溶媒としてテトラクロロエタンを用い、濃度１ｇ／ｄＬ、温度２５℃で測定したときのインヘレント粘度を表し、ηＢは溶媒としてフェノール／テトラクロロエタン／酢酸ナトリウムの質量比が６／４／０．００６の混合液を用い、濃度１ｇ／ｄＬ、温度２５℃で測定したときのインヘレント粘度を表す）；
【化５】
2016028157.tif 000005
（一般式（１）において、Ｒ１およびＲ２はそれぞれ独立して、アルキル基を表す）。
【請求項１０】
前記ポリアリレート樹脂が、水分を１質量％含有するＮ−メチルピロリドンに濃度５０ｇ／Ｌで溶解させ、８０℃、３時間加熱処理した後の酸価が４０当量／トン以下である請求項９に記載のコーティング剤用バインダー。
【請求項１１】
一般式（１）で示される化合物を含むビスフェノール成分および芳香族ジカルボン酸成分をモノマー成分として含有し、下記式（Ａ）を満足するポリアリレート樹脂を含有する、接着剤用バインダー：
０．７５≦ηＢ／ηＡ≦０．９5  （Ａ）
（ηＡは溶媒としてテトラクロロエタンを用い、濃度１ｇ／ｄＬ、温度２５℃で測定したときのインヘレント粘度を表し、ηＢは溶媒としてフェノール／テトラクロロエタン／酢酸ナトリウムの質量比が６／４／０．００６の混合液を用い、濃度１ｇ／ｄＬ、温度２５℃で測定したときのインヘレント粘度を表す）；
【化６】
2016028157.tif 000006
（一般式（１）において、Ｒ１およびＲ２はそれぞれ独立して、アルキル基を表す）。
【請求項１２】
前記ポリアリレート樹脂が、水分を１質量％含有するＮ−メチルピロリドンに濃度５０ｇ／Ｌで溶解させ、８０℃、３時間加熱処理した後の酸価が４０当量／トン以下である請求項１１に記載の接着剤用バインダー。
【手続補正２】
【補正対象書類名】明細書
【補正対象項目名】００５５
【補正方法】変更
【補正の内容】
【００５５】
実施例１
攪拌装置を備えた反応容器中に、ビスフェノール成分としてＢｉｓＣ１００．００質量部、末端封止剤としてＰＴＢＰ０．９９２９質量部、アルカリとして水酸化ナトリウム（ＮａＯＨ）４０．９質量部、重合触媒としてトリ−ｎ−ブチルベンジルアンモニウムクロライド（ＴＢＢＡＣ）の５０質量％水溶液を１．６６質量部仕込み、水２６４０質量部に溶解させた（水相）。また、これとは別に、塩化メチレン２０２０質量部に、ＭＰＣ（イソフタル酸クロライド／テレフタル酸クロライド＝１／１（モル比）混合物）８０．３５質量部を溶解させた（有機相）（ＢｉｓＣ：ＰＴＢＰ：ＭＰＣ：ＴＢＢＡＣ：ＮａＯＨ＝９９．１６：１．６８：１００．６０：０．６８：２６０（モル比））。水相をあらかじめ攪拌しておき、有機相を水相中に強攪拌下で添加し、１５℃で２時間、界面重合法で重合をおこなった。この後、攪拌を停止し、水相と有機相をデカンテーションして分離した。水相を除去した後、塩化メチレン５００質量部、純水３０００質量部と酢酸１０質量部を添加して反応を停止し、１５℃で３０分間攪拌した。その後、有機相を純水で１０回洗浄し、有機相をメタノール中に添加してポリマーを沈殿させた。沈殿させたポリマーを濾過した後、１２０℃真空下で１２時間乾燥し、ポリアリレート樹脂を得た。